(57)【要約】      （修正有）【課題】タッチパネル構造体において、押圧時に反射光によるニュートンリングの発生しない構造体およびそのための導電性フィルムまたは導電性シートを提供すること。【解決手段】透明フィルムまたは透明シート１の片面の表面に導電性層が形成された導電性フィルムまたは導電性シートであって、該導電性層はナノカーボン層より形成されかつ該導電性層の最外面の表面は、微細凹凸形状を有することを特徴とする導電性フィルムまたは導電性シート２。【選択図】図１
2009187706.tif 000002
【特許請求の範囲】
【請求項１】
透明フィルムまたは透明シートの片面の表面に導電性層が形成された導電性フィルムまたは導電性シートであって、該導電性層はナノカーボン層であり、かつ該導電性層の最外面の表面は、微細凹凸形状を有することを特徴とする導電性フィルムまたは導電性シート。
【請求項２】
透明フィルムまたは透明シートの片面の表面に導電性層が形成された導電性フィルムまたは導電性シートであって、該導電性層はマイクロシリカ粒子を含有するナノカーボン層であることを特徴とする導電性フィルムまたは導電性シート。
【請求項３】
透明フィルムまたは透明シートの片面の表面に導電性層が形成された導電性フィルムまたは導電性シートであって、該導電性層はマイクロシリカ粒子を含有するナノカーボン層であり、かつ該導電性層の最外面の表面は、微細凹凸形状を有することを特徴とする導電性フィルムまたは導電性シート。
【請求項４】
請求項１〜３のいずれか記載の導電性フィルムを上部基板層として使用した抵抗膜式タッチパネル構造体。
【請求項５】
請求項１〜３のいずれか記載の導電性シートを下部基板層として使用した抵抗膜式タッチパネル構造体。
【請求項６】
請求項１〜３のいずれか記載の導電性フィルムを上部基板層として使用し、かつ請求項１〜３のいずれか記載の導電性シートを下部基板層として使用した抵抗膜式タッチパネル構造体。
【発明の詳細な説明】
【技術分野】
【０００１】
本発明は、導電性フィルムまたは導電性シート、およびそれらを使用した抵抗膜式タッチパネル構造体に関する。さらに詳しくは、非押圧時および指やペンによる押圧時に反射光によるニュートンリングの発生が抑制された抵抗膜式タッチパネル構造体、その構造体の上部基板層または下部基板層として好適に使用することができる導電性フィルムまたは導電性シートに関する。
【背景技術】
【０００２】
最近、指入力またはペン入力によるモバイル情報端末として抵抗膜式タッチパネルの用途が拡大しつつある。抵抗膜式タッチパネルは特殊なペンを使用しないで、指または通常のペンで容易に入力でき、しかも低コスト化が比較的簡単であるという利点を有している。
一方抵抗膜式タッチパネルは、上部基板層と下部基板層との間にスペーサーによる空気層を有し、上部基板層と下部基板層の表面に形成された透明導電性膜を物理的に接触（タッチ）させることによって接触位置を感知する構造となっている。
【発明の開示】
【発明が解決しようとする課題】
【０００３】
このタッチパネルの上部基板層および下部基板層の基板材料として、ガラス、高分子フィルム、プラスチックシートなどが使用され、それぞれの基板材料組合せに基づいて種々の利点および欠点を有している。
殊に、上部基板（タッチ面）の材料として高分子フィルム（例えばＰＥＴフィルムの如きポリエステルフィルム）は割れない、軽量である、薄い、屈曲性に優れているなどの多くの利点のために広く利用されてきた。しかし、上部基板として高分子フィルムを使用した場合その優れた屈曲性のために局所的なタッチ圧が容易に感知される。
一方上部基板の表面に形成される透明導電性膜としてＩＴＯ膜（Ｉｎｄｉｕｍ
Ｔｉｎ Ｏｘｉｄｅ膜）が広く利用されている。このＩＴＯ膜は、透明高分子フィルム表面に蒸着法或いはスパッタリング法によって形成される。
【０００４】
これに対してＩＴＯ（Ｉｎｄｉｕｍ Ｔｉｎ Ｏｘｉｄｅ）の微粒子を透明高分子フィルムの表面に導電性層として形成させ、透明導電性基板層として利用する方法が提案された（特許文献１，２および３参照）。このＩＴＯ微粉末を導電性層として利用した透明導電性基板層は、蒸着法或いはスパッタリング法による基板層に比べて、種々の高分子フィルムに採用することが可能であること、幅広いフィルム基板を容易に得ることができること、比較的低コストにより基板層を得ることができるなどの多くの利点を有している。
ＩＴＯ微粒子をバインダーと共に導電性層としての使用は上部基板層のみならず、下部基板層にも同様に適用でき、いずれも抵抗膜式タッチパネルに有利に利用できる。
一方上部基板として、フィルム基板を使用することは前述したように種々の利点を有しているが、実際のタッチパネル構造体の実装に当たってはさらに改良すべき問題点を有している。その問題点の1つは、上部基板（フィルム基板）の表面上に形成される導電性酸化金属膜（ＩＴＯ膜、ＺｎＯ膜）は、その剛性のために、基板の屈曲によって部分的に破壊され易いことである。
他の問題点は、ＩＴＯ（Ｉｎｄｉｕｍ Ｔｉｎ
Ｏｘｉｄｅ）の原料であるインジウム如き希少金属はその使用量の拡大に従って、価格が高騰していることであり、またその資源の枯渇が社会問題化していることである。
【０００５】
そこで、導電性材料として、ＩＴＯ膜やＩＴＯの微粉末を使用しないで、フィルム基板と複合化が可能でありその上屈曲にも充分に抵抗性を有する材料があれば、前記した問題点を克服したタッチパネル構造体を提供できる可能性を有している。
本発明者は、新しい導電性材料としてナノカーボンに着眼し、そのナノカーボンをフィルム基板の表面に層状に複合したものは、透明性を有していること、しかもその導電性はタッチパネル構造体として充分な特性を有していること、さらにフィルム基板の屈曲に対して充分な抵抗性を有し、指やペンの押圧に対して、優れた耐久性を有していることを見出しすでに提案した。
一方透明高分子フィルム上に導電性層を形成させた上部基板層を使用したタッチパネルは、指またはペンの押圧によるフィルムの撓みにより、上部基板層と下部基板層が導電性層を介して接触し、その接触個所を感知する構造となっている。しかし、温度や湿度変化により非入力時に部分的にあるいは入力時の入力部周辺に、このフィルムの撓みが生じると、上部基板層と下部基板層とのギャップ変化が起りニュートンリングの発生が認められるようになる。このニュートンリングの発生は、表示面の美的外観や鮮度を損なうことになる。
【特許文献１】特開平９-８６９６７号公報
【特許文献２】特開２００４-２２２２４号公報
【特許文献３】特開２００５-１６６３５０号公報
【課題を解決するための手段】
【０００６】
そこで本発明者は、前記上部基板層の撓みによるニュートンリングの発生を抑制する方法について研究を進めた。その結果、透明フィルムまたは透明シート上に導電性層としてナノカーボン層を形成させた基板において、そのナノカーボン層の表面に微細凹凸形状を形成させるか或いはナノカーボン層中にマイクロシリカ粒子を含有させることによって、指やペンの押圧によって上部基板層の撓みが起こっても、あるいは非入力時の温湿度変化により上部基板層の部分的撓みが生じても反射光が適当に分散しニュートンリングの発生が防止乃至抑制されることを見出し本発明に到達した。
【０００７】
本発明は、かかる知見に基づいて到達されたものであり、本発明によれば下記導電性フィルムまたは導電性シート、およびそれらを使用した抵抗膜式タッチパネル構造体が提供される。
（１）透明フィルムまたは透明シートの片面の表面に導電性層が形成された導電性フィルムまたは導電性シートであって、該導電性層はナノカーボン層であり、かつ該導電性層の最外面の表面は、微細凹凸形状を有することを特徴とする導電性フィルムまたは導電性シート。
（２）透明フィルムまたは透明シートの片面の表面に導電性層が形成された導電性フィルムまたは導電性シートであって、該導電性層はマイクロシリカ粒子を含有するナノカーボン層であることを特徴とする導電性フィルムまたは導電性シート。
（３）透明フィルムまたは透明シートの片面の表面に導電性層が形成された導電性フィルムまたは導電性シートであって、該導電性層はマイクロシリカ粒子を含有するナノカーボン層であり、かつ該導電性層の最外面の表面は、微細凹凸形状を有することを特徴とする導電性フィルムまたは導電性シート。
（４）前記（１）〜（３）のいずれか記載の導電性フィルムを上部基板層として使用した抵抗膜式タッチパネル構造体。
（５）前記（１）〜（３）のいずれか記載の導電性シートを下部基板層として使用した抵抗膜式タッチパネル構造体。
（６）前記（１）〜（３）のいずれか記載の導電性フィルムを上部基板層として使用しかつ前記（１）〜（３）のいずれか記載の導電性シートを下部基板層として使用した抵抗膜式タッチパネル構造体。
【発明の効果】
【０００８】
本発明によれば、導電性層がナノカーボン層でありかつ該導電性層の最外層の表面は微細凹凸形状を有する導電性フィルムまたは導電性シート、並びに導電性層がマイクロシリカ粒子を含有するナノカーボン層である導電性フィルムまたは導電性シートが提供され、これら導電性フィルムまたは導電性シートを、抵抗膜式タッチパネル構造体の上部基板層または下部基板層として使用した場合、押圧によるあるいは非押圧時の温湿度変化による部分的な撓みによるニュートンリングの発生が抑制されたものとなる。
【発明を実施するための最良の形態】
【０００９】
以下本発明の導電性フィルムまたは導電性シートおよびそれらを使用した抵抗膜式タッチパネル構造体について具体的に説明する。
図１〜図３は、いずれも本発明の導電性フィルムまたは導電性シートの直角断面における構造を示す模式図である。
図１〜図３において、１はいずれも透明フィルムまたは透明シートであり、２，３および４はいずれも導電性層を示すが、２はナノカーボン層より形成されかつ表面（最外面）が微細凹凸形状を有する導電性層であり、３はマイクロシリカ粒子を含有するナノカーボン層であって表面が平滑である導電性層であり、４はマイクロシリカ粒子を含有するナノカーボン層より形成されかつ表面（最外面）が微細凹凸形状を有する導電性層である。
【００１０】
図１〜図３において、透明フィルム１は透明高分子フィルムであり、タッチパネルのタッチ面に通常使用されているフィルムであればよい。かかるフィルムとしては、ポリエステルフィルム、殊にポリエチレンテレフタレート（ＰＥＴ）フィルムが好適である。透明フィルム１の厚さは、２５〜２５０μm、好ましくは１２０〜２００μmであるのが望ましい。
また図１〜図３において透明シート１としては、透明な高分子シートであり、具体的にはポリカーボネート、ポリシクロオレフィンまたはアクリル樹脂のシートが挙げられ、特に好ましいのはビスフェノールＡを主たるモノマーとするポリカーボネートのシートである。透明シート１の厚みは、０．２〜２．５mm、好ましくは０．４〜２mmが有利である。
【００１１】
本発明の導電性フィルムまたは導電性シートにおいては導電性層としてナノカーボン層が使用される。ナノカーボンはそれ自体或いは層状としても透明フィルムまたは透明シートには直接結合することはできないので、ナノカーボンを層状に導電性層としての機能を発現させるために接着剤層の使用やバインダーの使用が有効な手段となる。すなわちナノカーボン層を透明フィルムまたは透明シートの表面に形成させる１つの方法は、ナノカーボン層と透明フィルムまたは透明シートとの間に接着剤層を介在させる方法であり、もう１つの方法はナノカーボンとバインダー（結合剤）を混合し、必要により溶媒を加えて溶融液または溶液とし、透明フィルムまたは透明シート上に塗設する方法がある。他のもう１つの方法は、ナノカーボンとバインダーとを混合し、必要により溶媒を加えて溶融液または溶液を作り、これを表面平滑な離形フィルム上或いは表面に微細凹凸形状を有する離形フィルム上に塗設してナノカーボン層を形成せしめ、そのナノカーボン層の上に透明フィルムまたは透明シートを貼り合わせ、次いで離形フィルムを剥離除去する方法がある。
前述の方法により、ナノカーボン層を透明フィルムまたは透明シートの表面に形成させることができる。ナノカーボン層からのナノカーボンの剥離を防ぐためにナノカーボン層（導電性層）の表面に保護膜を形成させることもできる。この保護層はナノカーボン層の保護のためであり、導電性が低下しない程度に薄いほうが望ましい。ナノカーボン層を形成するナノカーボンは単層ナノカーボンチューブ、多層ナノカーボンチューブいずれでもよい。
【００１２】
またナノカーボンチューブの長さは０．２〜１μm程度でよい。ナノカーボン層は、ナノカーボンがネットを形成し、かつ透明性を維持できるものであればよい。ナノカーボン層が複合された透明フィルムまたは透明シートは、表面の面抵抗値が３００〜３，０００Ω／□、好ましくは５００〜２,５００Ω／□であるのが望ましい。
ナノカーボン層が複合された透明フィルムまたは透明シートは、透明性を有しその光透過率（波長５５０ｎｍ）が８５％以上、好ましくは９０％以上、より好ましくは９５％以上であることが望ましい。
上記ナノカーボン層（導電性層）には、マイクロシリカ粒子を配合することができる。マイクロシリカ粒子の配合により、ニュートンリングの発生を抑制する効果が一層高まる。このマイクロシリカ粒子としては、粒径が１．５μm以下、好ましくは１．０μm以下のものが使用でき、形状は球状乃至楕円形状のものが有利である。平均粒径は０．０５〜０．５μm、好ましくは０．１〜０．３μmの範囲のものが望ましい。マイクロシリカ粒子は、ナノカーボンと一緒にバインダー（結合剤）と混合して溶融または溶液として透明フィルムまたは透明シート上に導電性層を形成することができる。
【００１３】
マイクロシリカ粒子およびナノカーボンを含有するバインダー中のマイクロシリカ粒子は、重量で２〜４０％、好ましくは５〜２０％含有するのが望ましい。バインダーとしては透明なポリマーが使用され、具体的にはアクリル樹脂、ポリビニルアルコール樹脂、ポリ塩化ビニル樹脂、ポリウレタン樹脂、ポリ酢酸ビニル共重合体などが挙げられる。
マイクロシリカ粒子、ナノカーボンおよびバインダーよりなる導電性層中のバインダーは、重量で１０〜８０％、好ましくは２０〜６０％の範囲であるのがよく、導電性層の厚みは、０．５〜１０μm、好ましくは１〜８μmの範囲が適当である。
【００１４】
ナノカーボン層またはマイクロシリカ粒子を含有するナノカーボン層を透明フィルムまたは透明シートの表面に複合化させるには、接着剤層を介して行うこともできる。この接着剤層に使用される接着剤としては、前記バインダー樹脂の中から選ぶこともできるが、さらにエポキシ樹脂、ポリエステル樹脂、アイオノマー樹脂、紫外線硬化型樹脂なども使用することができる。接着剤層の厚みは、１〜２０μm、好ましくは２〜１５μmの範囲が望ましい。
本発明の導電性フィルムまたは導電性シートは、その最外面の表面は、微細凹凸形状を有することができる。この表面における微細凹凸形状に基づいて、光の反射光が適当に分散し、指やペンによる押圧によってあるいは温湿度〜基板の撓みが起っても、ニュートンリングの発生が防止乃至抑制される。導電性層２の最外面における表面の微細凹凸の形状は、高さ（凸部の高さ）が１μm以下、好ましくは０．５μm以下、０．０１μm以上、好ましくは０．０５μm以上であるのが適当である。高さの平均値は、０．０５〜０．５μm、好ましくは０．０５〜０．４μmの範囲が望ましい。また微細凹凸におけるピッチ間隔（凸部とそれに隣接する凸部の頂点の間隔）は、０．５〜５μmが好ましく、そのピッチ間隔の平均値は０．０５〜２μm好ましくは０．１〜１μmの範囲が有利である。
【００１５】
導電性層の表面に、前記微細凹凸を形成させる手段は特に制限されないが、後述するように表面に微細凹凸形状を有する離形フィルムを準備し、その微細凹凸面において導電性層を形成させて、離形フィルムの表面の微細凹凸形状を導電性層に転写させる方法が好ましい。離形フィルムとしてはポリエチレン、ポリプロピレン、ポリエステル（ＰＥＴ）などのフィルムが使用されるがポリエステルが好ましい。離形フィルムの表面の微細凹凸形状は転写により導電性層の表面に前記した微細凹凸形状が形成される形状であればよい。その微細凹凸形状を形成させる手段は、種々の方法が挙げられるが、例えばサンドブラスト法が採用される。
あるいは、ナノカーボンよりなる導電性層の膜厚が十分薄ければ、該導電性層の下地層に微細凹凸を形成してもよい。この場合、該下地層の微細凹凸に倣い該ナノカーボン導電性層表面に微細凹凸が形成される。
【００１６】
次に、本発明の最外面に微細凹凸形状を有する導電性フィルムまたは導電性シートの製造方法について説明する。具体的には下記製法−（１）〜製法−（３）が好ましい例として挙げられるが、これらの方法は部分的改変されてもよく、適当に組み合わせてもよい。なお、下記製法において“ナノカーボンおよびバインダーよりなる組成物”とは、さらにマイクロシリカ粒子や溶媒を含んでいてもよい。
製法−（１）
（ａ）微細凹凸形状を表面に有する離形フィルムの微細凹凸形状を有する表面側に、ナノカーボンおよびバインダーよりなる組成物から形成された導電性層を塗設し、
（ｂ）その導電性層の表面に、透明フィルムまたは透明シートを貼り合わせ、次いで
（ｃ）上記離形フィルムを剥離・除去する、
ことよりなる表面に微細凹凸形状を有する導電性フィルムまたは導電性シートの製造方法。
製法−（２）
（ａ）微細凹凸形状を表面に有する離形フィルムの微細凹凸形状を有する表面側に、ナノカーボンおよびバインダーよりなる組成物から形成された導電性層を塗設し、
（ｂ）その導電性層の表面に接着剤層を塗布し、
（ｃ）さらに接着剤層の表面に、透明フィルムまたは透明シートを貼り合わせ、次いで
（ｄ）上記離形フィルムを剥離・除去する、
ことよりなる表面に微細凹凸形状を有する導電性フィルムまたは導電性シートの製造方法。
製法−（３）
（ａ）微細凹凸形状を表面に有する離形フィルムの微細凹凸形状を有する表面側に、ナノカーボンおよびバインダーよりなる組成物から形成された導電性層を塗設し、
（ｂ）その導電性層の表面に、接着剤層が片面に形成された透明フィルムまたは透明シートを接着剤層を介して貼り合わせ、次いで
（ｃ）上記離形フィルムを剥離・除去する、
ことよりなる微細凹凸形状を有する導電性フィルムまたは導電性シートの製造方法。
【００１７】
前記製法−（１）〜製法−（３）において、透明フィルムまたは透明シート、導電性層の組成および厚み、接着剤層の組成および厚みは前記したとおりである。また導電性層の離形フィルムへの塗設は、前述した導電性層の組成物を調整し、その組成物を溶融して離形フィルムの微細凹凸面上に塗布して行うことができる。さらに別法として前記組成物と溶媒とからなるドープを作り、そのドープを離形シートの微細凹凸面上に塗布するかスプレーして溶媒を乾燥させることにより導電性層を形成させることができる。ドープの作成に使用される溶媒は、組成物の種類やフィルムの種類によって適宜選択される。溶媒としては、水、低級アルコール（メタノール、エタノール、プロパノールなど）、ケトン（アセトン、メチルエチルケトン、メチルイソブチルケトンなど）、エーテル（ジエチルエーテル、ジオキサンなど）、炭化水素（オクタン、シクロヘキサン、ベンゼン、トルエン、キシレンなど）が挙げられる。
離形フィルムの微細凹凸面に導電性層を形成させて後に、その表面に透明フィルムまたは透明シートを貼り合わせる。この貼り合わせは製法−（１）および製法−（２）に従って、導電性層に透明フィルムまたは透明シートを直接熱圧着させてもよくまた接着剤を塗布して行ってもよい。さらに製法−（３）に従って、接着剤層が片面に形成された透明フィルムまたは透明シートを接着剤層を介して導電性層の表面に貼り合わせることもできる。
【００１８】
以上説明した方法によって離形フィルム／導電性層／（接着剤層）／透明フィルムまたは透明シートよりなる構造体が得られる。この構造体から最外層の離形フィルムを剥離除去することにより、離形フィルムの表面の微細凹凸形状が転写された表面を有する導電性層が形成される。かくして本発明の導電性フィルムまたは導電性シートが得られる。
前記の方法により得られた導電性フィルムまたは導電性シートは、その導電性層の表面は、微細凹凸形状を有している。これらの導電性フィルムまたは導電性シートを、抵抗膜式タッチパネル構造体の上部基板層または下部基板層として使用した場合、押圧によるニュートンリングの発生が一層抑制されたものとなる。
本発明によれば、前記した導電性フィルムまたは導電性シートを上部基板層または下部基板層として使用したタッチパネル構造体が提供される。具体的には下記態様−１〜態様−３の構造体が提供される。
（１）態様−１
本発明の前記導電性フィルムを上部基板層として使用し、下部基板層として本発明以外の導電性シート（“他の導電性シート”という）を使用し、導電性層が押圧により互いに接触しうるように対向して配置されたタッチパネル構造体。
ここで他の導電性シートとしては、前記透明シートまたはガラス板の表面にＩＴＯ膜、ＩＴＯ微粉末層或いは導電性高分子膜を形成させた導電性シートが挙げられる。
（２）態様−２
本発明の前記導電性シートを下部基板層として使用し、上部基板層として、本発明以外の導電性フィルム（“他の導電性フィルム”という）を使用し、導電性層が押圧により互いに接触しうるように対向して配置されたタッチパネル構造体。
ここで他の導電性フィルムとしては、前記透明フィルムの表面に、ＩＴＯ膜、ＩＴＯ微粉末層或いは導電性高分子膜を形成させた導電性フィルムが挙げられる。
（３）態様−３
本発明の前記導電性フィルムを上部基板層として使用しかつ本発明の前記導電性シートを下部基板層として使用し、導電性層が押圧により互いに接触しうるように対向して配置されたタッチパネル構造体。
前記態様−１〜態様−３において、タッチパネル構造体の設計に当たっては、導電性フィルムおよび導電性シートはそれぞれの導電性層が押圧により接触しうるように対向して配置される。導電性フィルムと導電性シートとの間隔およびその間におけるスペーサーの配置などは通常の抵抗膜式タッチパネル構造体のものと実質的に相違はない。
本発明のタッチパネル構造体は、押圧によるニュートンリングの発生が防止乃至抑制されたものであり、表示面の画像の鮮映度が改良されたものである。
以下実施例を掲げて本発明を具体的に説明する。
【実施例１】
【００１９】
厚さ１８８μmのポリエステル（ＰＥＴ）フィルム上にサンドブラスト法により表面に微細凹凸形状を形成させた。このフィルム（離形フィルム）の微細凹凸面上に単層カーボンナノチューブおよびマイクロシリカ粒子をバインダー中に分散させた組成物を塗布し導電性層を形成させた。得られたフィルムの導電性層上にＵＶ（紫外線硬化型）接着剤を塗布し、その接着剤層の面に、厚さ１８８μmのポリエステル（ＰＥＴ）フィルム（表面平滑フィルム）を貼り合わせて後、接着剤を硬化した。得られた複合体から、離形フィルムを剥離除去し、透明導電性フィルムの基板を得た。
この透明導電性フィルム基板とＩＴＯ膜を片面に有するガラス基板（厚さ１．１mm）とを導電性層とＩＴＯ膜が向かい合うようにスペーサーを介して貼り合わせてタッチパネル構造体を作成した。
このタッチパネル構造体の初期外観および環境試験後の外観共にニュートンリングの発生は認められなかった。一方、従来の表面凹凸を有しないナノカーボン導電性層またはマイクロシリカ粒子を分散していないナノカーボン導電性層やＩＴＯ微粒子を分散させた導電性フィルム基板（表面凹凸形状を有しない）を、前記フィルム基板の代わりに使用して作成したタッチパネル構造体は、初期外観、環境試験後の外観共にニュートンリングの発生が認められた。
これらの結果から、本発明は表面微細凹凸形状を有する導電性層の使用により、光分散を生じさせ反射光の干渉を弱めて見えにくくする作用を有することが理解される。
【実施例２】
【００２０】
厚さ１８８μmのポリエステル（ＰＥＴ）フィルム上にサンドブラスト法により表面に微細凹凸形状を形成させた。このフィルム離形フィルム）の微細凹凸面上に単層カーボンナノチューブおよびマイクロシリカ粒子をバインダー中に分散させた組成物を塗布し導電性層を形成させた。得られたフィルムの導電性層上にＵＶ（紫外線硬化型）接着剤を塗布し、その接着剤層の面に、厚さ１mmのポリカーボネートシートを貼り合わせて後接着剤を硬化した。得られた複合体から、離形フィルムを剥離除去し、透明導電性シートの基板を得た。
この導電性シート基板とＩＴＯ膜を片面に有する厚さ１８８μmのポリエステル（ＰＥＴ）フィルムを貼り合わせて抵抗膜式タッチパネル構造体を作成した。このタッチパネル構造体の初期外観および環境試験後の外観共にニュートンリングの発生は認められなかった。一方従来の表面凹凸を有しないナノカーボン導電性層またはマイクロシリカ粒子を分散していないナノカーボン導電性層やＩＴＯ微粒子をバインダーと共に分散させた導電性ポリカーボネートシート（厚さ１mm）の基板（表面微細凹凸形状を有していない）を、前記導電性シートの基板の代わりに使用して作成したタッチパネル構造体は、初期外観および環境試験の後、いずれもニュートンリングの発生が認められた。
【図面の簡単な説明】
【００２１】
【図１】本発明の導電性フィルムまたは導電性シートの直角断面における構造を示す模式図である。
【図２】本発明の他の導電性フィルムまたは導電性シートの直角断面における構造を示す模式図である。
【図３】本発明のさらに他の導電性フィルムまたは導電性シートの直角断面における構造を示す模式図である。
【符号の説明】
【００２２】
１：      透明フィルムまたは透明シート
２：      ナノカーボン層より形成されかつ表面が微細凹凸形状を有する導電性層
３：      マイクロシリカ粒子を含有するナノカーボン層より形成された導電性層
４：      マイクロシリカ粒子を含有するナノカーボン層より形成されかつ表面が微細凹凸形状を有する導電性層
【図１】
2009187706.tif 000003
【図２】
2009187706.tif 000004
【図３】
2009187706.tif 000005